(57)【要約】【課題】マンガン乾電池の正極集電体として用いられる炭素棒の抗折力を向上させるとともに、この炭素棒をマンガン乾電池に用いた場合に、電解液の浸透性を抑制して耐漏液特性を向上させる。【解決手段】炭素質粉末と粘土を混合して焼成することによって、混合時の不均一さを解消し、焼成時のクラック発生を抑止した緻密な炭素棒が得られ、これをマンガン乾電池に用いることによって、電解液の浸透を抑えて優れた耐漏液特性を有するマンガン乾電池を提供する。【選択図】図１
2014097897.tif 000002
【特許請求の範囲】
【請求項１】
炭素質粉末と粘土を混合し、焼成して得られる炭素棒。
【請求項２】
前記粘土は、珪酸塩鉱物を主成分とすることを特徴とする請求項１記載の炭素棒。
【請求項３】
前記粘土は、カオリナイト系、ディッカイト系、ナクライト系、ハロイサイト系、セリサイト系、モンモリロナイト系の粘土鉱物からなる群より選択される少なくとも１種の粘土であることを特徴とする請求項１記載の炭素棒。
【請求項４】
前記粘土は、ドイツ粘土、土岐口木節粘土、島ヶ原木節粘土、本山木節粘土、伊賀木節粘土、土岐口蛙目粘土、島ヶ原蛙目粘土、原蛙目粘土、金剛カオリン、ニュージーランドカオリン、福島長石、釜戸長石、大平長石、インド長石、南郷長石、三雲長石、インド長石、福島珪石、天草陶石、柿谷陶石、泉山陶石、三石蝋石、および白絵土からなる群より選択される少なくとも１種の粘土であることを特徴とする請求項１記載の炭素棒。
【請求項５】
前記炭素質粉末を、前記粘土に対して０．８〜１９．０の質量比で混合することを特徴とする請求項１記載の炭素棒。
【請求項６】
炭素質粉末と、Ｓｉを１．０〜１３．０質量％、およびＡｌを０．７〜９．５質量％含有することを特徴とする炭素棒。
【請求項７】
メジアン細孔径が、０．４μｍ以下であることを特徴とする炭素棒。
【請求項８】
二酸化マンガンを含む円筒形の正極合剤と、
亜鉛を含む負極缶と、
前記正極合剤と前記負極缶との間に配されたセパレータと、
前記正極合剤の中央部に挿入された炭素棒と、
電解液とを備えたマンガン乾電池であって、
前記炭素棒が、請求項１〜７のいずれか１項に記載の炭素棒であるマンガン乾電池。
【発明の詳細な説明】
【技術分野】
【０００１】
本発明は、マンガン乾電池において、正極集電体として機能する炭素棒の改良に関する。
【背景技術】
【０００２】
従来から、携帯機器および情報機器等の電子機器の電源として、マンガン乾電池が広く用いられている。
マンガン乾電池では、有底円筒形の負極缶内に円筒形の正極合剤が収納されている。正極合剤と負極缶との間にセパレータが配置されている。正極合剤の中央部には、正極集電体として機能する炭素棒が圧入されている。炭素棒は、電池缶の開口部を覆う正極端子板に電気的に接続されている。
【０００３】
炭素棒は、黒鉛、カーボンブラック、コークス等の炭素質粉末と、ピッチ、タール等の結着剤とを混合し、棒状に圧縮成形する。この成型体を焼成した後、パラフィンワックス等を含浸させ、任意の円柱状形状に表面を研磨して得られる。
【０００４】
炭素棒の結着剤は、前述した石油や石炭由来のピッチ、タール等が用いられていることが一般的であるが、その他の結着剤として、例えば、ポリスチレンやポリエチレン（特許文献１参照）、フェノール、エポキシ、フラン樹脂等が提案されている。（特許文献２参照）
【０００５】
すなわち、天然由来の炭化水素や合成樹脂などの有機物が炭素棒の結着剤として知られている。
【先行技術文献】
【特許文献】
【０００６】
【特許文献１】特開昭５７−２０２６６３号公報
【特許文献２】特公昭５１−５４９３号公報
【発明の概要】
【発明が解決しようとする課題】
【０００７】
しかしながら、従来の結着剤を用いた炭素棒にあっては、天然由来の炭化水素の軟化点および合成樹脂の融点以上の温度で混合する必要がある。これらの有機物は、加熱後も粘性が高いため炭素質粉末との分散性が悪く、混合して棒状に圧縮成形する際に結着剤の偏りが見られた。さらに、これらを加熱、焼成した場合、結着剤が炭化する際に大きなクラックが生じていた。特に、天然由来の炭化水素は揮発分が多く、加熱、焼成した際に生じるクラックは顕著であった。
【０００８】
上述したクラックは、炭素棒の機械的強度の劣化を招来し、炭素棒の抗折力が低下してしまうという問題があった。
【０００９】
そして、こうした大きなクラックを内在した炭素棒を用いたマンガン乾電池にあっては、貯蔵中ないし使用中に電解液が炭素棒に浸透し、炭素棒の頭部に嵌合した正極端子板まで達して正極端子板を腐食させるという問題があった。
【００１０】
そこで、本発明は、炭素棒の抗折力を向上させるとともに、マンガン乾電池に用いた場合に、電解液の浸透性を抑制することをすることを目的とする。
【課題を解決するための手段】
【００１１】
本発明の一局面は、炭素質粉末と粘土を混合し、焼成して得られる炭素棒であることを特徴とする。
【００１２】
前記粘土は、珪酸塩鉱物を主成分であることが好ましい。
【００１３】
前記粘土は、具体的には、カオリナイト系、ディッカイト系、ナクライト系、ハロイサイト系、セリサイト系、モンモリロナイト系の粘土鉱物からなる群より選択される少なくとも１種の粘土とすればよい。
【００１４】
より具体的には、前記粘土は、土岐口蛙目粘土、島ヶ原蛙目粘土、原蛙目粘土、土岐口木節粘土、島ヶ原木節粘土、本山木節粘土、伊賀木節粘土、ドイツ粘土、金剛カオリン、ニュージーランドカオリン、福島長石、釜戸長石、大平長石、インド長石、南郷長石、三雲長石、インド長石、福島珪石、天草陶石、柿谷陶石、泉山陶石、三石蝋石、および白絵土からなる群より選択される少なくとも１種の粘土とすればよい。
【００１５】
前記炭素質粉末を前記粘土に対して０．７〜１９．０の質量比で混合するのが好ましい。
【００１６】
本発明の炭素棒の別の一局面は、炭素質粉末と、Ｓｉを１．０〜１５．７質量％、およびＡｌを０．７〜１２．１質量％含有することを特徴とする。
【００１７】
さらに、本発明の炭素棒の別の一局面は、メジアン細孔径が、０．４μｍ以下であることを特徴とする。
【００１８】
また、本発明の別の一局面は、二酸化マンガンを含む円筒形の正極合剤と、亜鉛を含む負極缶と、前記正極合剤と前記負極缶との間に配されたセパレータと、前記正極合剤の中央部に挿入された炭素棒と、電解液とを備えたマンガン乾電池であって、前記炭素棒が、上述した炭素棒であるマンガン乾電池に関する。
【発明の効果】
【００１９】
本発明によれば、炭素質粉末と揮発分の少ない結着剤とを常温で均一に混ぜて焼成するため、大きなクラックが発生せず、炭素棒の抗折力が向上する。
【００２０】
また、炭素質粉末と結着剤を均一に混合できるため、焼成後はメジアン細孔径が小さく、緻密な焼成体となるため、高い抗折力が得られるばかりか、抗折力のばらつきも低減できるという効果を奏する。
【００２１】
さらに、炭素質粉末同士の接触性も向上することから、低い電気抵抗を有する炭素棒を安定して得ることができる。
【００２２】
そして、本発明の炭素棒を用いて正極集電体を構成したマンガン乾電池においては、貯蔵中ないし使用中に電解液が炭素棒に浸透し、炭素棒の頭部に嵌合した正極端子板まで達して正極端子板を腐食させにくくするという効果を奏する。
【００２３】
さらに、本発明の炭素棒は電気抵抗が低いことから、マンガン乾電池の内部抵抗を低減して強放電特性を向上させることができる。
【図面の簡単な説明】
【００２４】
【図１】本発明に係る単３形のマンガン乾電池の一部の断面を示した正面図である。
【発明を実施するための形態】
【００２５】
本発明の一局面は、炭素質粉末と粘土を混合し、焼成して得られる炭素棒であることを特徴とする。
【００２６】
炭素質粉末と揮発分の少ない粘土とを常温で均一に混ぜて焼成するため、大きなクラックが発生せず、炭素棒の抗折力が向上する。
【００２７】
また、炭素質粉末と粘土を均一に混合できるため、焼成後はメジアン細孔径が小さく、緻密な焼成体となるため、高い抗折力が得られるばかりか、抗折力のばらつきも低減できるという効果を奏する。
【００２８】
さらに、メジアン細孔径が小さく、緻密な焼成体となるため、炭素質粉末同士の接触性も向上することから、低い電気抵抗を有する炭素棒を安定して得ることができる。
【００２９】
前記粘土は、珪酸塩鉱物を主成分であることが好ましい。
【００３０】
具体的には、前記粘土は、カオリナイト系、ディッカイト系、ナクライト系、ハロイサイト系、セリサイト系、モンモリロナイト系の粘土鉱物からなる群より選択される少なくとも１種の粘土を用いればよい。
【００３１】
より具体的には、前記粘土は、土岐口蛙目粘土、島ヶ原蛙目粘土、原蛙目粘土、土岐口木節粘土、島ヶ原木節粘土、本山木節粘土、伊賀木節粘土、ドイツ粘土、金剛カオリン、ニュージーランドカオリン、福島長石、釜戸長石、大平長石、インド長石、南郷長石、三雲長石、インド長石、福島珪石、天草陶石、柿谷陶石、泉山陶石、三石蝋石、および白絵土からなる群より選択される少なくとも１種の粘土とすればよい。また、複数種の前記粘土を併用して用いても構わない。
【００３２】
前記炭素質粉末には、人造黒鉛と、カーボンブラックおよびコークスの少なくとも一方を用いるのが好ましい。
【００３３】
人造黒鉛と、カーボンブラックおよびコークスの少なくとも一方との配合比は、８５〜３０：１５〜７０が好ましい。
【００３４】
人造黒鉛は一般的に固定炭素分が９８％以上と高いため、人造黒鉛の配合比が高い場合は、緻密な焼成体となり、高い抗折力が得られ、さらに低い電気抵抗を有する炭素棒を得ることができる。
【００３５】
カーボンブラックおよびコークスの両方を用いる場合、カーボンブラックおよびコークスの配合比は、２５〜７５：７５〜２５が好ましい。
【００３６】
コークスが炭素質粉末に使用されている場合、炭素質粉末と結着剤の混合物を押し出し成形機にて成形して得られる円柱状の成形体の密度が高く、高い抗折力を有する炭素棒を得ることができる。
【００３７】
一方、カーボンブラックが炭素質粉末に使用されている場合、カーボンブラックは導電性が高いため、低い電気抵抗を有する炭素棒を得ることができる。
【００３８】
前記炭素質粉末を前記粘土に対して０．７〜１９．０の質量比で混合するのが好ましい。このように構成すると、炭素質粉末と粘土を均一に混合できるため、焼成後はメジアン細孔径が小さく、緻密な焼成体となるため、高い抗折力が得られると同時に、炭素質粉末同士の接触性も向上するため、低い電気抵抗を有する炭素棒を得られるとういう効果を奏する。
【００３９】
前記炭素質粉末を前記粘土に対して１．５〜４．０の質量比で混合するのが、さらに好ましい。このように構成すると、高い抗折力と低い電気抵抗のバランスに優れる。
【００４０】
本発明の炭素棒の別の一局面は、炭素質粉末と、Ｓｉを１．０〜１３．０質量％、およびＡｌを０．７〜９．５質量％含有することを特徴とする。粘土を用いて焼成するために前記元素を特異的に含有する。
【００４１】
さらに、本発明の炭素棒の別の一局面は、メジアン細孔径が、０．４μｍ以下であることを特徴とする。焼成の際にクラックが発生しにくいために、極めて小さな細孔を有する。
【００４２】
本発明の一局面は、前述した炭素棒を用いたマンガン乾電池である。
【００４３】
以下、本発明のマンガン乾電池の一実施形態を、図１を参照しながら説明する。図１は、単３形のマンガン乾電池（Ｒ６）の一部を断面にした正面図である。
【００４４】
亜鉛を含む有底円筒形の負極缶４内に円筒形の正極合剤１が収納されている。正極合剤１と負極缶４との間にはセパレータ３が配置されている。セパレータ３には、例えば、クラフト紙に、架橋デンプンとポリ酢酸ビニルを主とする結着剤とを水系溶媒に溶かした糊材を塗布し乾燥させたものが用いられる。セパレータ３は、糊材が塗布された面が負極缶４に対向するように配されている。セパレータ３は、電解液を含む。電解液には、例えば、塩化亜鉛を含む水溶液が用いられる。正極合剤１の中央部に炭素棒２が挿入されている。
【００４５】
正極合剤１には、例えば、粉末状の二酸化マンガンと、アセチレンブラック等の粉末状の導電剤と、電解液との混合物が用いられる。正極合剤１中の二酸化マンガンの含有量は、４０〜６０重量％が好ましい。正極合剤１中の導電剤の含有量は、５〜１５重量％が好ましい。
【００４６】
上述した電解液は、塩化亜鉛を含む水溶液が用いられる。電解液に塩化アンモニウムを少量添加してもよい。例えば、塩化亜鉛を２０〜３５質量％および塩化アンモニウムを０〜５質量％を含む水溶液を用いるとよい。
【００４７】
樹脂製のガスケット５は、その中央部の孔に円柱状の炭素棒２が挿入されている。なお、炭素棒２におけるガスケット５の孔との接触部分、および、ガスケット５の外周部下面の溝と負極缶４の開口端部との接触部には、密閉性を確保するため、ポリブテン等の封止剤が塗布されている。開口部を有する円形状の鍔紙９は、正極合剤１の上部に配置され、鍔紙９の開口部に炭素棒２が挿入されている。
【００４８】
負極缶４の開口部は、ガスケット５、および、中央部に凸部およびその周囲に平板状の鍔部を有するキャップ状のブリキ板からなる正極端子板１１で覆われている。炭素棒２の頂部は正極端子板１１の凸部内側に形成される凹部と嵌合されており、電気的に接続されている。正極端子板１１の平板状の鍔部には、樹脂製の絶縁リング１２が配置されている。正極合剤１の底部と負極缶４の底部との間の絶縁性を確保するため、両者間に底紙１３が設けられている。負極端子板６の平板状外周部の外面側にシールリング７が配置されている。
負極缶４の外周に、熱収縮性を有する樹脂フィルムからなる樹脂チューブ８が配され、樹脂チューブ８の上端部はガスケット５の外周部上面を覆い、樹脂チューブ８の下端部はシールリング７の下面を覆う。
【００４９】
筒状のブリキ板からなる金属外装缶１０は、樹脂チューブ８の外側に配置され、その下端部はシールリング７を覆うように内側に折り曲げられている。また、金属外装缶１０の上端部を内方にカールさせるとともに、当該上端部の先端を、絶縁リング１２を介して正極端子板１１にかしめることにより、マンガン乾電池は密閉されている。
【００５０】
炭素棒２には、本発明の炭素棒が用いられる。焼成後の炭素棒を９０〜１５０℃で溶融した液状のパラフィンワックス中に１〜６時間浸漬後、取り出して室温にてパラフィンワックスを固化させて表面を研磨することによって、炭素棒２を得ることができる。
【００５１】
本発明の炭素棒は抗折力が大きいため、電池を組立てる際（例えば、正極合剤の中空部およびガスケットの孔への炭素棒の挿入時、および正極端子板の凹部への炭素棒の嵌合時）に炭素棒に過度の力が加わることによる、炭素棒２の欠け、割れ、折れ等の低い機械的強度に起因する不具合の発生が抑制される。
本発明の炭素棒は緻密な焼成体となるため、電気抵抗が低く、内部抵抗の低い電池が得られる。炭素棒内部にクラックが存在することにより、貯蔵中ないし使用中に電解液が炭素棒に浸透し、炭素棒の頭部に嵌合した正極端子板まで達することによる、正極端子板の腐食が抑制される。よって、電池の信頼性が向上する。
【実施例】
【００５２】
以下に、本発明の実施例を詳細に説明するが、本発明は、これらの実施例に限定されない。
【００５３】
《実施例１〜３および従来例》
表１に示す割合で、炭素質粉末および結着剤を配合した。炭素質材料には、人造黒鉛（小林商事製のＡＧＰ−４０）、カーボンブラック（Ｃｈｉｎａ  Ｓｙｎｔｈｅｔｉｃ  Ｒｕｂｂｅｒ  Ｃｏｒｐｏｒａｔｉｏｎ製の中橡炭黒原礦）、およびコークス（遼寧石油焦製）を用いた。結着剤には、後述の表２に示す所定の粘土（共立マテリアル製）を用いた。
【００５４】
【表１】
2014097897.tif 000003
【００５５】
なお、従来例として、ピッチおよびタール（共に、Ｃｈｉｎａ  Ｓｙｎｔｈｅｔｉｃ  Ｒｕｂｂｅｒ  Ｃｏｒｐｏｒａｔｉｏｎ製）を結着剤に用いた。
【００５６】
この混合物をＺ式攪拌機にて９０分間混合した。混合物を押し出し成形機にて成形し、円柱状の成形体（径４ｍｍ、長さ７００ｍｍ）を得た。
【００５７】
成形体をトンネル炉内で焼成し炭素棒を得た。非酸化性雰囲気下で、焼成温度は１０００℃、および焼成時間は４８時間焼成とした。
【００５８】
炭素棒を長さ５０ｍｍに切断した。炭素棒を１２０℃で溶融させた液状のパラフィンワックス（Ｔａｉｗａｎ  Ｗａｘ  Ｃｏｍｐａｎｙ製の白蝋）に２時間浸漬した。室温環境下で炭素棒中に含まれるパラフィンワックスを固化させた。パラフィンワックスを含む炭素棒の表面を研磨し、円柱状の炭素棒（径４ｍｍ、長さ４７．２ｍｍ）を得た。炭素棒のパラフィンワックス含有量は、炭素棒に対して約５質量％であった。
【００５９】
そして、得られた各々の炭素棒に関して、以下の（ａ）〜（ｄ）に述べる評価を実施した。
【００６０】
（ａ）メジアン細孔径の測定
炭素棒にアルゴンガスを吹き込みながら、４００℃の電気炉で３時間加熱し、パラフィンワックスを蒸発させた。このパラフィンワックスを蒸発した炭素棒のメジアン細孔径を水銀圧入法により測定した。
【００６１】
（ｂ）抗折力の測定
炭素棒の長手方向が水平に向くように炭素棒を配置し、炭素棒を一対の支点で支えた。一対の支点は、炭素棒の長手方向に沿って、互いに所定距離Ｌだけ離して、対称に配置した。２つの支点の反対側（上方）より荷重をかけ、炭素棒が破断する荷重Ｗを求めた。
炭素棒の径Ｄ、一対の支点間の距離Ｌ、および荷重Ｗを用いて、下記式（２）より抗折力Ｆを求めた。
Ｆ＝（８Ｌ／πＤ３）×Ｗ・・・（２）
【００６２】
（ｃ）電気抵抗の測定
電圧計の一対の端子を、炭素棒の長手方向に沿って、互いに所定距離Ｌだけ離して、所定位置に取り付けた。炭素棒の径Ｄは４ｍｍ、距離Ｌは３０ｍｍであった。炭素棒に電流を供給するための電源を準備し、その一対の端子を、炭素棒の両端に取り付けた。炭素棒と電源との間に、電源より供給される電流値を測定するための電流計を取り付けた。炭素棒に電流Ｉ（１．０Ａ）を流し、その時の電圧Ｅを測定した。
電流値Ｉ、電圧値Ｅ、炭素棒の径Ｄ、および電圧計の一対の端子間の距離Ｌを用いて、下記式（１）より電気抵抗Ｒを求めた。
Ｒ＝（πＤ２／４）×（Ｅ／ＬＩ）・・・（１）
【００６３】
（ｄ）含有元素の測定
炭素棒のＳｉ量およびＡｌ量は原子吸光分光分析法により測定した。
これらの評価結果を表２に示す。
【００６４】
【表２】
2014097897.tif 000004
【００６５】
実施例１〜３は、炭素質粉末と粘土を常温で均一に混合できるため、従来例よりもメジアン細孔径が小さな焼成体が得られた。
【００６６】
実施例１〜３は、メジアン細孔径が小さく緻密な焼成体となるのに加え、ピッチやタールに比べ揮発分の少ない粘土を使用するため、大きなクラックが発生せず、炭素棒の抗折力が従来例よりも向上した。
【００６７】
実施例１〜３は、メジアン細孔径が小さく緻密な焼成体となるため、炭素質粉末同士の接触性も向上し、従来例よりも低い電気抵抗を有する炭素棒が得られた。
【００６８】
Ｓｉ含有量やＡｌ含有量の多い粘土鉱物は、鉱物或いは微粒子同士の間に水を取り込み易く、粘土鉱物と炭素質粉末を攪拌機にて混合する際、粘土鉱物と炭素質粉末がくっ付きやすくなる為、緻密な焼成体を得られやすい。また、ＳｉやＡｌは焼成中に溶解し始めるため、結着剤として作用し、高い抗折力を得られ易い。
【００６９】
《実施例４〜７》
続いて、炭素質粉末と粘土の混合する割合に関する検討を行った。粘土に対する炭素質粉末の質量比（炭素質粉末／粘土）を表３に示す所定の質量比に変化させて、実施例１と同様の手順で炭素棒２を作成した。なお、炭素質粉末として、人造黒鉛、カーボンブラックおよびコークスは、実施例１と同様の質量比（３５：３０：１０）で用いた。その評価結果を表３に示す。
【００７０】
【表３】
2014097897.tif 000005
【００７１】
実施例４〜７は、炭素質粉末と粘土を常温で均一に混合できるため、メジアン細孔径が小さな焼成体が得られた。
【００７２】
実施例４〜７は、メジアン細孔径が小さく緻密な焼成体となるのに加え、ピッチやタールに比べ揮発分の少ない粘土を使用するため、大きなクラックが発生せず、炭素棒の抗折力が向上した。
【００７３】
実施例４〜７は、メジアン細孔径が小さく緻密な焼成体となるため、炭素質粉末同士の接触性も向上し、低い電気抵抗を有する炭素棒が得られた。
【００７４】
特に、実施例５および６では、抗折力および電気抵抗のバランスが良好であった。
【００７５】
粘土鉱物と炭素質粉末を攪拌機にて混合する際の作業性を考慮すると、炭素質粉末が粘土に対して質量比で１９．０以下にすると混合しやすい。また、電気抵抗を考慮すると、炭素質粉末が粘土に対して質量比で０．８以上混合すればよい。したがって、前記炭素質粉末を前記粘土に対して０．８〜１９．０の質量比で混合するのが好ましい。
【００７６】
次に、上述した各々の炭素棒を用いて、図１に示す本発明の単３形のマンガン乾電池（Ｒ６）を以下の手順により作製し評価した。
【００７７】
鉛０．４重量％含む亜鉛合金からなる有底円筒形の負極缶４に円筒形の正極合剤１を収納した。このとき、正極合剤１と負極缶４との間にセパレータ３を配置した。セパレータ３には、クラフト紙に、架橋デンプンとポリ酢酸ビニルを主とする結着剤とを水系溶媒に溶かした糊材を塗布し乾燥させたものを用いた。そして、糊材が塗布された面が負極缶４に対向するように、セパレータ３を配した。
【００７８】
次に、開口部を有する円形状の鍔紙９を、正極合剤１の上部に配置した。その後、正極合剤１の中空部に炭素棒２を配置した。正極合剤１には、二酸化マンガンと、アセチレンブラックと、電解液とを、４５：１０：４５の重量比で混合したものを用いた。電解液には、塩化亜鉛３０重量％含む水溶液を用いた。
【００７９】
ポリオレフィン系樹脂からなる、中央に孔を有するガスケット５を準備した。その中央部の孔に炭素棒２を嵌合させた。なお、炭素棒２をガスケット５の孔に嵌合させる際には、ガスケット５と炭素棒２との嵌合部分に、封止剤としてポリブテンを介在させた。
中央部に凸部およびその周囲に平板状の鍔部を有する、キャップ状のブリキ板からなる正極端子板１１を準備した。炭素棒２の上部を正極端子板１１の中央部の凹部に嵌合させ、正極端子板１１の平板状の鍔部には、樹脂製の絶縁リング１２を配した。正極合剤１の底部と負極缶４の間に底紙１３を設け、両者間の絶縁状態を確保した。負極端子板６の平板状外周部の外面側にシールリング７を配置した。
【００８０】
負極缶４の外周には、絶縁を確保するための熱収縮性を有する樹脂フィルムからなる樹脂チューブ８を配し、その上端部が、ガスケット５の外周部上面を覆い、その下端部がシールリング７の下面を覆うように熱収縮させた。筒状のブリキ板からなる金属外装缶１０を、樹脂チューブ８の外側に配置し、その下端部を内側に折り曲げ、その上端部を内方にカールさせるとともに、その上端部の先端を絶縁リング１２にかしめた。
【００８１】
上記電池作製時において、実施例１〜７および従来例の炭素棒を用い、それぞれ実施例１〜７の電池Ａ１〜Ａ７および従来例の電池Ｂ１を作製した。
【００８２】
強放電特性を評価するため、各電池について、１．８Ωで１５秒間放電した後、４５秒間休止するステップを、放電電圧が０．９Ｖに達するまで、繰り返し実施した。このときの、繰り返した回数（サイクル数）を求めた。
また、耐漏液性を評価するため、作製した電池を６０℃に３ヶ月保存した。表中の数字は試験乾電池数各１００個のうち、炭素棒の頂部に嵌合した正極端子板が電解液の漏液によって腐食して不良となった個数を示している。その結果を表４に示す。
【００８３】
【表４】
2014097897.tif 000006
【００８４】
その結果、実施例１〜７の電池Ａ１〜Ａ７は、サイクル数は約１６５サイクル以上を示した。実施例１〜７の電池Ａ１〜Ａ７では、従来例の電池Ｂ１と比べて、大きなサイクル数を示した。実施例１〜５のＡ１〜Ａ５では、電気抵抗が小さく乾電池の短絡電流が大きくなるので、その分大きな電流が取り出せ、サイクル数は約１８０サイクル以上と優れた強放電特性が得られた。特に、実施例４の電池Ａ４では、サイクル数は約１９０サイクルであり、強放電特性が大幅に向上した。
【００８５】
実施例１〜７の電池Ａ１〜Ａ７では、漏液に至ることはなかった。メジアン細孔が小さく、炭素棒中に大きなクラックも発生しないため、電解液に対する防水性が向上し、マンガン乾電池に組み込まれた場合に炭素棒中への電解液の浸透が阻止されるので、炭素棒を通じて電解液が乾電池の外部まで漏液し、使用機器に損傷を与えるという問題がなくなる。
【産業上の利用可能性】
【００８６】
本発明の炭素棒は、マンガン乾電池の正極集電体として好適に用いられ、そのマンガン乾電池は、当該電池を電源とするあらゆる機器に用いられる。
【符号の説明】
【００８７】
１        正極合剤
２        炭素棒
３        セパレータ
４        負極缶
５        ガスケット
６        負極端子板
７        シールリング
８        樹脂チューブ
９        鍔紙
１０        金属外装缶
１１        正極端子板
１２        絶縁リング
１３        底紙
【図１】
2014097897.tif 000007